РУЛОННЫЙ ГИДРОИЗОЛЯЦИОННЫЙ МАТЕРИАЛ

РУЛОННЫЙ ГИДРОИЗОЛЯЦИОННЫЙ МАТЕРИАЛ
Изобретение относится к строительству и может быть использовано в различных областях для гидроизоляции сооружении (мостов кровель т.п.).
Известен такой широко используемый рулонный гидроизоляционный материал как рубероид, в котором в качестве основы используется бумажный картон, пропитываемый вяжущим составом на основе битума.
Известен также гидроизоляционный рулонный материал «Изопласт, в котором 5,5 мм слой вяжущего материала на основе битума армирован полиэфирной тканью, а защитное покрытие представляет собой крупнозернистую присыпку на верхней поверхности слоя вяжущего материала и полиэтиленовую пленку - на нижней.
Основными недостатками известных материалов являются недолговечность, большая стоимость и трудоемкость при применении.
С целью устранения указанных недостатков предлагается рулонный гидроизоляционный материал, в котором в покровную мастику на основе битума введен нефтяной кровельный полимерный компонент, а в качестве армирования использована стеклоткань.
Предлагаемый рулонный гидроизоляционный материал представляет собой армированный стеклотканью 4 мм слой покровной мастики, на который для предотвращения прилипания при скатывании рулона нанесены защитные покрытия - крупнозернистая присыпка (например, талькомагнезит) на верхней поверхности и полиэтиленовая пленка - на нижней. Покровная мастика изготовлена на основе битума с нефтяным кровельным полимерным компонентом.
МПК Е01 D 19/08; Е04 В 5/00; Е02 D 31/02
Предлагаемый рулонный гидроизоляционный материал изготавливается по стандартной технологии путем протягивания стеклоткани через ванну с разогретой мастикой.
Введение нефтяного кровельного полимерного компонента позволяет дополнительно увеличить гибкость материала без появления трещин при температурах ниже -20 °С.
Армирование с помощью стеклоткани позволяет увеличить срок службы покрытия, его прочность и уменьшить стоимость.
Крайне проста технология производства работ при применении предлагаемого материала. На подготовленное основание материал приклеивается оплавив нижнюю поверхность (не удаляя защитный слой полиэтиленовой пленки) битумной мастики с помощью газовых и других горелок, инфракрасного излучения и т.п.. Работы можно проводить в любое время года, исключая дождливую и снежную погоду.
Определение степени приклеивания (прилипаемости) материала к металлической плите показало, что отрывная сила составляет 2000 кгс, при этом напряжение составило 4,1 кг/см2. Разрывная нагрузка полоски материала, шириной 5 см, в продольном направлении составила 158 кгс ( для «Изопласта 60 75 кгс).